(57)【要約】【課題】フラットパネルディスプレイ（ＦＰＤ）を構成する複数の要素（たとえば、ブラックマトリックスおよび電極パターン等）を効率的に形成できるＦＰＤの製造方法および該製造方法に好適に用いられる転写フィルムを提供すること。【解決手段】本発明に係るＦＰＤの製造方法は、透明基板上に、該透明基板に当接する感光性無機粉体含有樹脂層を含む積層膜を形成する工程と、前記積層膜が形成された透明基板を、透明基板面側および積層膜形成面側からそれぞれパターン露光する工程と、前記積層膜を構成する各層を現像処理またはエッチング処理して、積層膜パターンを形成する工程と、前記積層膜パターンを焼成する工程とを含むことを特徴とする。【選択図】なし【特許請求の範囲】
【請求項１】
（１）透明基板上に、該透明基板に当接する感光性無機粉体含有樹脂層（Ａ）と、該樹脂層（Ａ）とは層組成の異なる感光性樹脂層（Ｂ）とを含む積層膜を形成する工程と、
（２）前記積層膜が形成された透明基板を、透明基板面側および積層膜形成面側からそれぞれパターン露光する工程と、
（３）前記積層膜を現像処理またはエッチング処理して、積層膜パターンを形成する工程と、
（４）前記積層膜パターンを焼成する工程と
を含むことを特徴とするフラットパネルディスプレイの製造方法。
【請求項２】
前記感光性樹脂層（Ｂ）が、感光性無機粉体含有樹脂層であることを特徴とする請求項１に記載のフラットパネルディスプレイの製造方法。
【請求項３】
前記感光性樹脂層（Ｂ）が、無機粉体を含有しないレジスト層であることを特徴とする請求項１に記載のフラットパネルディスプレイの製造方法。
【請求項４】
前記積層膜が、非感光性無機粉体含有樹脂層（Ｃ）をさらに含むことを特徴とする請求項１〜３のいずれかに記載のフラットパネルディスプレイの製造方法。
【請求項５】
前記工程（１）が、支持フィルム上に形成された前記感光性無機粉体含有樹脂層（Ａ）および／または支持フィルム上に形成された前記感光性樹脂層（Ｂ）を、前記透明基板上に転写する工程を含む方法により行われることを特徴とする請求項１〜４のいずれかに記載のフラットパネルディスプレイの製造方法。
【請求項６】
前記工程（１）が、支持フィルム上に形成された前記感光性無機粉体含有樹脂層（Ａ）および／または支持フィルム上に形成された前記感光性樹脂層（Ｂ）を含む積層膜を、前記透明基板上に転写する工程を含む方法により行われることを特徴とする請求項１〜４のいずれかに記載のフラットパネルディスプレイの製造方法。
【請求項７】
前記工程（１）が、支持フィルム上に形成された、前記透明基板上に形成される全ての層を含む積層膜を、該透明基板上に一括転写する方法により行われることを特徴とする請求項１〜４のいずれかに記載のフラットパネルディスプレイの製造方法。
【請求項８】
前記感光性無機粉体含有樹脂層（Ａ）が、金属粉体および／または無機顔料粉体を含有することを特徴とする請求項１〜７のいずれかに記載のフラットパネルディスプレイの製造方法。
【請求項９】
前記感光性無機粉体含有樹脂層（Ａ）が黒色顔料粉体を含有することを特徴とする請求項１〜７のいずれかに記載のフラットパネルディスプレイの製造方法。
【請求項１０】
前記感光性無機粉体含有樹脂層（Ａ）が黒色顔料粉体を含有し、かつ、前記感光性樹脂層（Ｂ）が金属粉体を含有することを特徴とする請求項２に記載のフラットパネルディスプレイの製造方法。
【請求項１１】
前記感光性無機粉体含有樹脂層（Ａ）が黒色顔料粉体を含有し、かつ、前記非感光性無機粉体含有樹脂層（Ｃ）が金属粉体を含有することを特徴とする請求項４に記載のフラットパネルディスプレイの製造方法。
【請求項１２】
前記金属粉体が銀粉体であることを特徴とする請求項８、１０または１１に記載のフラ
ットパネルディスプレイの製造方法。
【請求項１３】
透明基板上にブラックマトリックスパターンと、該ブラックマトリックスパターン上に電極パターンとを一括形成することを特徴とする請求項１〜１２のいずれかに記載のフラットパネルディスプレイの製造方法。
【請求項１４】
前記フラットパネルディスプレイがプラズマディスプレイパネルであることを特徴とする、請求項１〜１３のいずれかに記載のフラットパネルディスプレイの製造方法。
【請求項１５】
支持フィルム上に、感光性無機粉体含有樹脂層（Ａ）と、該樹脂層（Ａ）とは層組成の異なる感光性樹脂層（Ｂ）とを含む積層膜が形成されてなることを特徴とする転写フィルム。
【請求項１６】
前記積層膜が、非感光性無機粉体含有樹脂層（Ｃ）をさらに含むことを特徴とする請求項１５に記載の転写フィルム。
【請求項１７】
支持フィルム上に、感光性樹脂層（Ｂ）、非感光性無機粉体含有樹脂層（Ｃ）および感光性無機粉体含有樹脂層（Ａ）がこの順に積層形成されてなり、かつ、該感光性樹脂層（Ｂ）が無機粉体を含有しないレジスト層であることを特徴とする請求項１６に記載の転写フィルム。
【請求項１８】
前記支持フィルム上に形成された積層膜が、ラミネートにより積層形成されてなることを特徴とする請求項１５〜１７のいずれかに記載の転写フィルム。
【請求項１９】
請求項１〜１４のいずれかに記載のフラットパネルディスプレイの製造方法に用いられることを特徴とする請求項１５〜１８のいずれかに記載の転写フィルム。
【発明の詳細な説明】
【技術分野】
【０００１】
本発明は、フラットパネルディスプレイの製造方法および該製造方法に好適に用いられる転写フィルムに関する。
【背景技術】
【０００２】
近年、平板状の蛍光表示体としてプラズマディスプレイパネル（以下「ＰＤＰ」ともいう。）、フィールドエミッションディスプレイ（以下「ＦＥＤ」ともいう。）などのフラットパネルディスプレイ（以下「ＦＰＤ」ともいう。）が注目されている。ＰＤＰは、透明電極を形成し、近接した２枚のガラス板の間にアルゴンまたはネオンなどの不活性ガスを封入し、プラズマ放電を起こしてガスを光らせることにより、蛍光体を発光させて情報を表示するディスプレイである。一方、ＦＥＤは、電界印可によって陰極から真空中に電子を放出させ、その電子を陽極上の蛍光体に照射することにより、蛍光体を発光させて情報を表示するディスプレイである。
【０００３】
図１は交流型のプラズマディスプレイパネルの断面形状を示す模式図である。図１において、１０１および１０２は対抗配置されたガラス基板、１０３および１１１は隔壁であり、ガラス基板１０１、ガラス基板１０２、背面隔壁１０３および前面隔壁１１１によりセルが区画形成されている。１０４はガラス基板１０１に固定された透明電極であり、１０５は透明電極１０４の抵抗を下げる目的で該透明電極１０４上に形成されたバス電極であり、１０６はガラス基板１０２に固定されたアドレス電極である。１０７はセル内に保持された蛍光物質であり、１０８は透明電極１０４およびバス電極１０５を被覆するようガラス基板１０１の表面に形成された誘電体層であり、１０９はアドレス電極１０６を被覆するようガラス基板１０２の表面に形成された誘電体層であり、１１０は例えば酸化マグネシウムよりなる保護膜である。また、カラーＰＤＰにおいては、コントラストの高い画像を得るため、ガラス基板と誘電体層との間に、カラーフィルター（赤色・緑色・青色）やブラックマトリックスなどを設けることがある。
【０００４】
このようなＰＤＰの誘電体、隔壁、電極、蛍光体、カラーフィルターおよびブラックストライプ（マトリクス）等の製造方法としては、感光性無機粉体含有樹脂層を基板上に形成し、パターンを形成する部分に対応する膜に紫外線を照射した上で現像することにより基板上にパターンを残存させ、これを焼成するフォトリソグラフィー法が好適に用いられていた（たとえば、特許文献１参照）。
【０００５】
しかし、上記のような従来のフォトリソグラフィー法では、５μｍ以上の膜厚を有するパターンを形成する際、無機粉体含有樹脂層の深さ方向に対する感度が不十分であり、現像マージンの広い材料が得られるものとはならないという問題がある。
【０００６】
本出願人は、このようなフォトリソグラフィー法における問題を解決する手段として、特開平１１−２８３４９５号公報（特許文献２）に、転写フィルムを用いたＰＤＰの製造方法を提案している。特許文献１に記載のＰＤＰの製造方法は、無機粉体含有樹脂層とレジスト層との積層膜を支持フィルム上に形成し、該積層膜を基板上に転写し、該レジスト膜を露光処理してレジストパターンの潜像を形成し、該レジスト膜を現像処理してレジストパターンを顕在化させ、該無機粉体含有樹脂層をエッチング処理してレジストパターンに対応する無機粉体含有樹脂層のパターンを形成し、該パターンを焼成処理することにより、前記基板の表面に無機パターンを形成する工程を含むことを特徴としている。
【０００７】
しかしながら、上記のような従来の方法では、たとえば、基板上にブラックマトリック
スを形成した後、再度電極パターンを同様の方法により形成する必要があり、生産効率の観点から更なる改善が求められていた。
【特許文献１】特開平１１−４４９４９号公報
【特許文献２】特開平１１−２８３４９５号公報
【発明の開示】
【発明が解決しようとする課題】
【０００８】
本発明は、上記課題を解決しようとするものであり、ＦＰＤを構成する複数の要素（たとえば、ブラックマトリックスおよび電極パターン等）を効率的に形成できるＦＰＤの製造方法および該製造方法に好適に用いられる転写フィルムを提供することを目的とする。
【課題を解決するための手段】
【０００９】
本発明者らは、上記課題を解決すべく鋭意検討を行った結果、無機粉体含有樹脂層を含む積層膜を透明基板上に形成し、該積層膜が形成された透明基板の両面を露光して現像することにより、ＦＰＤを構成する複数の要素（たとえば、ブラックマトリックスおよび電極パターン等）を一括形成できることを見出し、本発明を完成するに至った。
【００１０】
すなわち、本発明に係るＦＰＤの製造方法は、（１）透明基板上に、該透明基板に当接する感光性無機粉体含有樹脂層（Ａ）と、該樹脂層（Ａ）とは層組成の異なる感光性樹脂層（Ｂ）とを含む積層膜を形成する工程と、（２）前記積層膜が形成された透明基板を、透明基板面側および積層膜形成面側からそれぞれパターン露光する工程と、（３）前記積層膜を現像処理またはエッチング処理して、積層膜パターンを形成する工程と、（４）前記積層膜パターンを焼成する工程とを含むことを特徴とする。
【００１１】
前記感光性樹脂層（Ｂ）としては、たとえば、感光性無機粉体含有樹脂層、または、無機粉体を含有しないレジスト層が挙げられる。また、前記積層膜は、非感光性無機粉体含有樹脂層（Ｃ）をさらに含んでもよい。
【００１２】
前記工程（１）は、支持フィルム上に形成された前記感光性無機粉体含有樹脂層（Ａ）および／または支持フィルム上に形成された前記感光性樹脂層（Ｂ）を、該透明基板上に転写する工程を含む方法；
支持フィルム上に形成された前記感光性無機粉体含有樹脂層（Ａ）および／または支持フィルム上に形成された前記感光性樹脂層（Ｂ）を含む積層膜を、該透明基板上に転写する工程を含む方法；または、
支持フィルム上に形成された、前記透明基板上に形成される全ての層を含む積層膜を、該透明基板上に一括転写する方法により行うことが好ましい。
【００１３】
前記感光性無機粉体含有樹脂層（Ａ）は、好ましくは金属粉体および／または無機顔料粉体、より好ましくは黒色顔料粉体を含有する。本発明の好ましい態様としては、前記感光性無機粉体含有樹脂層（Ａ）が黒色顔料粉体を含有し、かつ、前記感光性樹脂層（Ｂ）が金属粉体を含有する態様；および、前記感光性無機粉体含有樹脂層（Ａ）が黒色顔料粉体を含有し、前記非感光性無機粉体含有樹脂層（Ｃ）が金属粉体を含有し、かつ、前記感光性樹脂層（Ｂ）が無機粉体を含有しないレジスト層である態様が挙げられる。なお、前記金属粉体は銀粉体であることが好ましい。
【００１４】
本発明のＦＰＤの製造方法では、透明基板上にブラックマトリックスパターンと、該ブラックマトリックスパターン上に電極パターンとを一括形成することができる。また、前記ＦＰＤはプラズマディスプレイパネルであることが好ましい。
【００１５】
本発明に係る転写フィルムは、支持フィルム上に、感光性無機粉体含有樹脂層（Ａ）と
、該樹脂層（Ａ）とは層組成の異なる感光性樹脂層（Ｂ）とを含む積層膜が形成されてなることを特徴とする。また、本発明の転写フィルムは、非感光性無機粉体含有樹脂層（Ｃ）をさらに含んでもよい。この場合、支持フィルム上に、感光性樹脂層（Ｂ）、非感光性無機粉体含有樹脂層（Ｃ）および感光性無機粉体含有樹脂層（Ａ）がこの順に積層形成されてなり、かつ、該感光性樹脂層（Ｂ）が無機粉体を含有しないレジスト層であることが好ましい。
【００１６】
本発明の転写フィルムにおいて、前記支持フィルム上に形成された積層膜は、ラミネートにより積層形成されてなることが好ましい。また、本発明の転写フィルムは、本発明のＦＰＤの製造方法に好適に用いることができる。
【発明の効果】
【００１７】
本発明によれば、透明基板上にＦＰＤを構成する複数の要素（たとえば、ブラックマトリックスおよび電極パターン等）を一括形成できることから、従来のＦＰＤの製造方法に比べて工程数を減らすことができるため、生産効率が改善される。
【発明を実施するための最良の形態】
【００１８】
以下、本発明に係るＦＰＤの製造方法および該製造方法に好適に用いられる転写フィルムについて詳細に説明する。
〔ＦＰＤの製造方法〕
本発明のＦＰＤの製造方法は、（１）透明基板上に、感光性無機粉体含有樹脂層（Ａ）を含む積層膜を形成する工程と、（２）透明基板の透明基板面側および積層膜形成面側を露光する工程と、（３）前記積層膜の各層を現像処理またはエッチング処理して積層膜パターンを形成する工程と、（４）前記積層膜パターンを焼成する工程とを含む方法により、透明基板上にパターンを形成することを特徴とする。
【００１９】
本発明のＦＰＤの製造方法により、透明基板上にＦＰＤを構成する複数の要素、好ましくは透明基板上にブラックマトリックスパターンと、該ブラックマトリックスパターン上に電極パターンとを一括形成できる。また、本発明の製造方法はＰＤＰの製造、より具体的にはＰＤＰを構成するブラックマトリックスパターンおよび電極パターンの一括形成に適している。以下、各工程について説明する。
【００２０】
（１）積層膜形成工程
この工程では、透明基板上に、該透明基板に当接する感光性無機粉体含有樹脂層（Ａ）と、該樹脂層（Ａ）とは層組成の異なる感光性樹脂層（Ｂ）とを含む積層膜を形成する。
【００２１】
上記感光性樹脂層（Ｂ）としては、感光性無機粉体含有樹脂層（Ｂ−１）または無機粉体を含有しないレジスト層（Ｂ−２）が挙げられる。また、上記積層膜は、非感光性無機粉体含有樹脂層（Ｃ）をさらに含んでもよい。この場合、前記非感光性無機粉体含有樹脂層（Ｃ）は、上記感光性無機粉体含有樹脂層（Ａ）と感光性樹脂層（Ｂ）との間に形成され、かつ、該樹脂層（Ｂ）が無機粉体を含有しないレジスト層であることが好ましい。
【００２２】
前記感光性無機粉体含有樹脂層（Ａ）は、好ましくは金属粉体および／または無機顔料粉体、より好ましくは黒色顔料粉体を含有する。本発明の好ましい態様、すなわちブラックマトリックスパターンおよび電極パターンを形成する場合においては、前記感光性無機粉体含有樹脂層（Ａ）は黒色顔料粉体を含有し、かつ、前記感光性無機粉体含有樹脂層（Ｂ−１）は金属粉体を含有するか、あるいは、前記感光性無機粉体含有樹脂層（Ａ）は黒色顔料粉体を含有し、かつ、前記非感光性無機粉体含有樹脂層（Ｃ）は金属粉体を含有する。なお、前記金属粉体は銀粉体であることが好ましい。
【００２３】
前記積層膜は、各層を構成する成分を含有する液状組成物を、各層毎に、スクリーン印刷法、ロール塗布法、回転塗布法、流延塗布法など種々の方法によって塗布して乾燥することにより形成してもよいが、得られる層の厚み均一性と作業の効率性との観点から、転写フィルムを用いて透明基板上に形成することが好ましい。
【００２４】
前記積層膜の形成は、たとえば、
支持フィルム上に形成された前記感光性無機粉体含有樹脂層（Ａ）および／または支持フィルム上に形成された前記感光性樹脂層（Ｂ）を、前記透明基板上に転写する工程を含む方法；
支持フィルム上に形成された前記感光性無機粉体含有樹脂層（Ａ）および／または支持フィルム上に形成された前記感光性樹脂層（Ｂ）を含む積層膜を、前記透明基板上に転写する工程を含む方法；または、
支持フィルム上に形成された、前記透明基板上に形成される全ての層を含む積層膜を、該透明基板上に一括転写する方法
により行うことができる。
【００２５】
すなわち、透明基板上に、感光性無機粉体含有樹脂層（Ａ）と、必要に応じて非感光性無機粉体含有樹脂層（Ｃ）と、感光性樹脂層（Ｂ）とを各層毎に転写して形成してもよいし；
層（Ａ）を単独で転写して形成した後、層（Ｃ）と層（Ｂ）とを含む積層膜を転写して形成してもよいし；
層（Ａ）と層（Ｃ）とを含む積層膜を転写して形成した後、層（Ｂ）を単独で転写して形成してもよいし；
透明基板上に形成される全ての層を含む積層膜を一括転写して形成してもよい。
【００２６】
転写工程の一例を示せば以下のとおりである。必要に応じて使用される転写フィルムの保護フィルム層を剥離した後、透明基板の表面に、感光性無機粉体含有樹脂層（Ａ）の表面が当接されるように転写フィルムを重ね合わせ、この転写フィルムを加熱ローラなどにより熱圧着した後、樹脂層（Ａ）から支持フィルムを剥離除去する。これにより、透明基板の表面に樹脂層（Ａ）または樹脂層（Ａ）を含む積層膜が転写されて密着した状態となる。
【００２７】
転写条件としては、例えば、加熱ローラの表面温度を８０〜１４０℃、加熱ローラによるロール線圧を１〜５ｋｇ／ｃｍ、加熱ローラの移動速度を０．１〜１０．０ｍ／分とすることができる。また、透明基板は予熱されていてもよく、予熱温度としては、例えば４０〜１２０℃とすることができる。
【００２８】
本発明の製造方法で用いられる透明基板としては、積層膜形成面と反対の透明基板面側から、透明基板上に当接する感光性無機粉体含有樹脂層（Ａ）を露光することができれば特に限定されない。具体的には、ガラス、石英などの耐熱性絶縁性材料からなる板状透明部材が挙げられる。この板状透明部材の表面に対して、必要に応じて、シランカップリング剤等による薬品処理；プラズマ処理；イオンプレーティング法、スパッタリング法、気相反応法、真空蒸着法等による薄膜形成処理などの前処理を適宜施してもよい。
【００２９】
（２）露光工程
この工程では、透明基板上に形成された感光性無機粉体含有樹脂層（Ａ）および感光性樹脂層（Ｂ）に、紫外線などの放射線を選択的照射（露光）して各パターンの潜像を形成する。なお、透明基板面側および積層膜形成面側からの露光は、同時に行っても、別々に行ってもよい。
【００３０】
露光方法としては、感光性無機粉体含有樹脂層（Ａ）については透明基板面側から、感光性樹脂層（Ｂ）については積層膜形成面側から、それぞれ露光用マスクを介して紫外線などの放射線を選択的照射して各パターンの潜像を形成する方法や、露光用マスクを介さずレーザー光を走査して各パターンの潜像を形成する方法などが挙げられる。
【００３１】
放射線照射装置としては、特に限定されず、従来のフォトリソグラフィー法で使用されている紫外線照射装置、半導体および液晶表示装置を製造する際に使用されている露光装置、固体レーザー、気体レーザー、半導体レーザーまたは液体レーザーを用いた露光装置などが挙げられる。
【００３２】
（３）現像工程およびエッチング工程
この工程では、露光された積層膜を構成する各層を現像処理またはエッチング処理することにより、各層のパターン（以下「積層膜パターン」という。）を形成する。たとえば、感光性無機粉体含有樹脂層（Ａ）および感光性無機粉体含有樹脂層（Ｂ−１）からなる積層膜を形成した場合には、現像処理により、樹脂層（Ａ）のパターンと樹脂層（Ｂ−１）のパターンとを形成することにより、積層膜パターンを形成する。また、感光性無機粉体含有樹脂層（Ａ）、非感光性無機粉体含有樹脂層（Ｃ）およびレジスト層（Ｂ−２）からなる積層膜を形成した場合には、まず現像処理によりレジスト層（Ｂ−２）のパターンを形成し、続くエッチング処理により樹脂層（Ｃ）のパターンを形成し、さらに続く現像処理により樹脂層（Ａ）のパターンを形成することにより、積層膜パターンを形成する。
【００３３】
現像・エッチング処理条件としては、各層の構成成分の種類などに応じて、現像液の種類・組成・濃度、現像時間、現像温度、現像方法（例えば、浸漬法、揺動法、シャワー法、スプレー法、パドル法）、現像装置などを適宜選択することができる。
【００３４】
この現像・エッチング工程により、樹脂層の場合は、樹脂層残留部と樹脂層除去部とから構成される樹脂層パターンが形成され、レジスト層の場合も同様に、レジスト残留部とレジスト除去部とから構成されるレジストパターンが形成される。
【００３５】
上記レジストパターンは、たとえば、非感光性無機粉体含有樹脂層（Ｃ）のエッチング処理において、エッチングマスクとして作用する。すなわち、樹脂層（Ｃ）のうち、レジストパターンのレジスト除去部に対応する部分がエッチング液に溶解されて選択的に除去され、さらにエッチング処理を継続すると、樹脂層（Ｃ）におけるレジスト除去部に対応する部分の感光性無機粉体含有樹脂層（Ａ）が露出する。これにより、樹脂層（Ｃ）の残留部と除去部とから構成される樹脂層（Ｃ）パターンが形成される。
【００３６】
したがって、レジスト残留部の構成材料（光硬化されたレジスト）は、樹脂層（Ｃ）の構成材料よりもエッチング液に対する溶解速度が小さいことが必要である。すなわち、レジストパターンを構成するレジスト残留部は、エッチング処理の際に徐々に溶解され、樹脂層（Ｃ）パターンが形成された段階（エッチング処理の終了時）で完全に除去されることが好ましい。なお、エッチング処理後にレジスト残留部の一部または全部が残留していても、該レジスト残留部は、次の焼成工程で除去される。
【００３７】
上記現像工程およびエッチング工程では、それぞれ異なる現像液およびエッチング液を用いてもよいが、現像液およびエッチング液として同じ溶液を用いることが好ましい。これにより、現像処理およびエッチング処理を一連の工程で行うことができ、工程の簡略化による製造効率の向上を図ることができる。
【００３８】
上記現像液（エッチング液）としては、アルカリ性溶液（以下、単に「アルカリ現像液」ともいう。）であることが好ましい。これにより、樹脂層およびレジスト層に含有され
るアルカリ可溶性樹脂を容易に溶解除去することができる。なお、無機粉体含有樹脂層に含有される無機粉体は、アルカリ可溶性樹脂により均一に分散されているため、アルカリ現像液で結着樹脂であるアルカリ可溶性樹脂を溶解させ、洗浄することにより、無機粉体も同時に除去される。
【００３９】
上記アルカリ現像液の有効成分としては、例えば、水酸化リチウム、水酸化ナトリウム、水酸化カリウム、リン酸水素ナトリウム、リン酸水素二アンモニウム、リン酸水素二カリウム、リン酸水素二ナトリウム、リン酸二水素アンモニウム、リン酸二水素カリウム、リン酸二水素ナトリウム、ケイ酸リチウム、ケイ酸ナトリウム、ケイ酸カリウム、炭酸リチウム、炭酸ナトリウム、炭酸カリウム、ホウ酸リチウム、ホウ酸ナトリウム、ホウ酸カリウム、アンモニアなどの無機アルカリ性化合物；テトラメチルアンモニウムヒドロキシド、トリメチルヒドロキシエチルアンモニウムヒドロキシド、モノメチルアミン、ジメチルアミン、トリメチルアミン、モノエチルアミン、ジエチルアミン、トリエチルアミン、モノイソプロピルアミン、ジイソプロピルアミン、エタノールアミンなどの有機アルカリ性化合物などを挙げることができる。
【００４０】
上記アルカリ現像液は、上記アルカリ性化合物の１種または２種以上を水などに溶解させることにより調製することができる。アルカリ現像液におけるアルカリ性化合物の濃度は、通常０．００１〜１０質量％、好ましくは０．０１〜５質量％である。なお、アルカリ現像液による現像・エッチング処理がなされた後は、通常、水洗処理が施される。
【００４１】
（４）焼成工程
この工程では、上記工程（３）により得られた積層膜パターンを焼成処理する。これにより、無機粉体含有樹脂層残留部中の有機物質が焼失して、たとえば、透明基板の表面にブラックマトリックスパターンが形成され、該ブラックマトリックスパターンの上に電極パターンが形成されてなるパネル材料を得ることができる。このように、本発明によれば、ＦＰＤを構成する複数の要素、具体的にはブラックマトリックスパターンおよび電極パターンを一括して形成することができ、工程数の削減による生産効率の向上を図ることができる。
【００４２】
焼成処理の温度としては、樹脂層残留部中の有機物質が焼失され、無機粉体が融着する温度であることが必要であり、通常、４００〜６００℃である。また、焼成時間は、通常１０〜９０分間である。
【００４３】
〔転写フィルム〕
本発明の転写フィルムは、支持フィルム上に、感光性無機粉体含有樹脂層（Ａ）と、該樹脂層（Ａ）とは層組成の異なる感光性樹脂層（Ｂ）とを含む積層膜が形成されてなる。この場合、支持フィルム上に、上記樹脂層（Ｂ）および上記樹脂層（Ａ）が、この順に積層形成されてなることがより好ましい。
【００４４】
本発明の転写フィルムにおける積層膜は、上記樹脂層（Ａ）および樹脂層（Ｂ）の他に、非感光性無機粉体含有樹脂層（Ｃ）をさらに含んでもよい。この場合、支持フィルム上に、レジスト層（Ｂ−２）、樹脂層（Ｃ）および樹脂層（Ａ）が、この順に積層形成されてなることが好ましい。
【００４５】
なお、上述したように、本発明のＦＰＤ製造方法では、上記本発明の転写フィルム以外にも、支持フィルム上に、上記樹脂層（Ａ）、（Ｂ）および（Ｃ）がそれぞれ単独で設けられた転写フィルムを用いて、各層毎に透明基板上に転写して積層膜を形成してもよい。また、支持フィルム上に、上記樹脂層（Ａ）が単独で設けられた転写フィルムと、樹脂層（Ｃ）およびレジスト層（Ｂ−２）からなる積層膜が形成されてなる転写フィルムとを用
いて、透明基板上に樹脂層（Ａ）を転写して形成した後、該樹脂層（Ａ）上に樹脂層（Ｃ）およびレジスト層（Ｂ−２）からなる積層膜を転写して形成してもよい。また、支持フィルム上に、上記樹脂層（Ａ）および樹脂層（Ｃ）からなる積層膜が形成されてなる転写フィルムと、レジスト層（Ｂ−２）が単独で設けられた転写フィルムとを用いて、透明基板上に樹脂層（Ａ）および樹脂層（Ｃ）からなる積層膜を転写して形成後、該樹脂層（Ｃ）上にレジスト層（Ｂ−２）を転写して形成してもよい。
【００４６】
＜支持フィルム＞
上記転写フィルムを構成する支持フィルムは、耐熱性および耐溶剤性を有するとともに可撓性を有する樹脂フィルムであることが好ましい。支持フィルムが可撓性を有することにより、ロールコータによってペースト状組成物を塗布することができ、無機粉体含有樹脂層をロール状に巻回した状態で保存し、供給することができる。
【００４７】
支持フィルムを形成する樹脂としては、例えば、ポリエチレンテレフタレート、ポリエステル、ポリエチレン、ポリプロピレン、ポリスチレン、ポリイミド、ポリビニルアルコール、ポリ塩化ビニル、ポリフロロエチレンなどの含フッ素樹脂、ナイロン、セルロースなどを挙げることができる。支持フィルムの厚さとしては、例えば２０〜１００μｍとされる。なお、支持フィルムの表面には離型処理が施されていることが好ましい。これにより、上述した転写工程において、支持フィルムの剥離操作を容易に行うことができる。
【００４８】
＜保護フィルム＞
本発明の転写フィルムにおいては、無機粉体含有樹脂層（Ａ）の表面を保護するために該樹脂層（Ａ）の表面上に保護フィルム（カバーフィルム）が設けられていてもよい。この保護フィルムは、可撓性を有する樹脂フィルムであることが好ましく、これにより、得られる転写フィルムをロール状に巻回した状態で保存または供給することができる。
【００４９】
上記保護フィルムを構成する樹脂としては、ポリエチレンテレフタレートフィルム、ポリエチレンフィルム、ポリビニルアルコール系フィルムなどを挙げることができる。また、上記保護フィルムとして、上記支持フィルムを用いてもよい。保護フィルムの厚みは、たとえば２０〜１００μｍである。また、カバーフィルムの表面には離型処理が施されていてもよい。
【００５０】
＜感光性無機粉体含有樹脂層（Ａ）＞
本発明の転写フィルムを構成する感光性無機粉体含有樹脂層（Ａ）は、（ａ）無機粉体、（ｂ）結着樹脂、（ｃ）光重合性モノマー、（ｄ）光重合開始剤および（ｅ）溶剤を含有するペースト状の感光性無機粉体含有樹脂組成物Ａを用いて形成される。なお、前記組成物Ａは、さらに（ｆ）シランカップリング剤や（ｇ）その他の成分を含有してもよい。
【００５１】
上記樹脂層（Ａ）は、上記支持フィルム上に形成された樹脂層（Ｂ）または樹脂層（Ｃ）上に、上記組成物Ａを塗布し、塗膜を乾燥して溶剤の一部または全部を除去することにより形成することができる。また、保護フィルム上に上記組成物Ａを塗布し、塗膜を乾燥して溶剤の一部または全部を除去することにより、支持フィルム上に樹脂層（Ａ）を形成するとともに、これとは別に支持フィルム上に樹脂層（Ｂ）または樹脂層（Ｃ）を形成し、得られた樹脂層（Ａ）の表面と、得られた樹脂層（Ｂ）または樹脂層（Ｃ）の表面とを重ね合わせて圧着する方法（ラミネート）によっても、好適に形成することができる。ラミネートによる積層により、各層のインターミキシングによって生じる感光性能の悪化を防ぐことができる。なお、前記樹脂層（Ｃ）と支持フィルムとの間には、必要に応じてレジスト層（Ｂ−２）が形成されていてもよい。
【００５２】
上記組成物Ａの塗布方法としては、膜厚の均一性に優れた膜厚の大きい（例えば１０μ
ｍ以上）塗膜を効率よく形成できれば特に限定されず、公知の方法を採用することができる。好ましい塗布方法の例としては、ノズルコーター、ロールコーター、グラビアコーター、ブレードコーター、ナイフコーター、バーコーター、ドクターコーター、ディップコーター、ダイコーター、リバースコーター、カーテンコーター、ワイヤーコーター、オリフィスコーター等が挙げられる。上記樹脂層（Ａ）の膜厚は、通常１〜２０μｍである。塗膜の乾燥条件としては、たとえば、５０〜１５０℃で０．５〜３０分間程度であり、乾燥後における溶剤の残存割合（樹脂層Ａ中の含有率）は、通常２質量％以内である。
【００５３】
上記組成物Ａは、無機粉体（ａ）、結着樹脂（ｂ）、光重合性モノマー（ｃ）、光重合開始剤（ｄ）、溶剤（ｅ）および必要に応じて用いられるシランカップリング剤（ｆ）やその他の成分（ｇ）を、ロール混練機、ミキサー、ホモミキサー、サンドミルなどの混練・分散機を用いて混練することにより調製することができる。なお、上記組成物Ａの粘度は０．１〜１０Ｐａ・ｓであることが好ましい。
【００５４】
（ａ）無機粉体
上記無機粉体（ａ）は、形成材料の種類によって異なるが、たとえば、金属粉体、無機顔料粉体、蛍光体粉体、ガラス粉体などが挙げられる。本発明の好ましい態様であるブラックマトリックス形成材料に使用される無機粉体としては、黒色顔料粉体、具体的には四酸化三コバルト（Ｃｏ3Ｏ4）が好ましい。また、ガラス粉体を併用してもよい。
【００５５】
上記四酸化三コバルトの比表面積は、好ましくは７．５ｍ2／ｇ以上２０ｍ2／ｇ以下、より好ましくは１０ｍ2／ｇ以上２０ｍ2／ｇ以下である。四酸化三コバルトの比表面積が７．５ｍ2／ｇ未満であると、光透過率の低いブラックマトリックスが得られない。また
、２０ｍ2／ｇを超えると、赤味がかった色のブラックマトリックスが形成されるなど、
良好な黒色を有するブラックマトリックスを得られないことがある。なお、前記比表面積とは、上記組成物に含有される四酸化三コバルトのＢＥＴ法により求められる比表面積の平均値をいう。また、上記四酸化三コバルトの平均粒子径は、通常、０．０５〜５．０μｍ、好ましくは０．１〜０．５μｍである。
【００５６】
上記ガラス粉体としては、軟化点が４００〜６００℃のガラス粉体が好ましい。ガラス粉体の軟化点が４００℃未満である場合には、上記焼成工程において、結着樹脂などの有機物質が完全に分解除去されない段階でガラス粉体が溶融してしまう。そのため、形成されるブラックマトリックス中に有機物質の一部が残留し、得られるＰＤＰ内にアウトガスが拡散する結果、蛍光体の寿命を低下させるおそれがある。一方、ガラス粉体の軟化点が６００℃を超える場合には、無機粉体含有樹脂層を６００℃より高温で焼成する必要があるため、該樹脂層の被転写体である透明基板に歪みなどが発生することがある。
【００５７】
上記ガラス粉体の好適な具体例としては、酸化亜鉛、酸化ホウ素、酸化ケイ素（ＺｎＯ−Ｂ2Ｏ3−ＳｉＯ2）系；酸化鉛、酸化ホウ素、酸化ケイ素（ＰｂＯ−Ｂ2Ｏ3−ＳｉＯ2）系；酸化鉛、酸化ホウ素、酸化ケイ素、酸化アルミニウム（ＰｂＯ−Ｂ2Ｏ3−ＳｉＯ2−
Ａｌ2Ｏ3）系；酸化鉛、酸化亜鉛、酸化ホウ素、酸化ケイ素（ＰｂＯ−ＺｎＯ−Ｂ2Ｏ3−ＳｉＯ2）系；酸化ビスマス、酸化ホウ素、酸化ケイ素（Ｂｉ2Ｏ3−Ｂ2Ｏ3−ＳｉＯ2）系；酸化ビスマス、酸化ホウ素、酸化ケイ素、酸化アルミニウム（Ｂｉ2Ｏ3−Ｂ2Ｏ3−ＳｉＯ2−Ａｌ2Ｏ3）系などが挙げられるが、環境に対する負荷の観点からＰｂＯを含まない
無鉛ガラス粉体であることが好ましい。前記ガラス粉体の平均粒子径は０．１〜３．０μｍであることが好ましい。
【００５８】
無機粉体（ａ）における、四酸化三コバルトとガラス粉体との含有割合は、無機粉体全量に対して、四酸化三コバルトが３０〜５０質量％、ガラス粉体が５０〜７０質量％であることが好ましい。四酸化三コバルトの割合が上記割合であることにより、該四酸化三コ
バルトが焼成後も表面に析出することなくガラス粉体とともに膜内に埋包され、表面平滑性および遮光性に優れたブラックマトリックスが得られる。また、ガラス粉体の割合が上記割合であることにより、遮光性に優れたブラックマトリクスが得られ、焼成後の基板に対する密着性や膜強度が良好となる効果が得られる。
【００５９】
また、上記組成物Ａには、四酸化三コバルトおよびガラス粉体以外の無機粉体が含まれていてもよい。具体的には、Ｍｎ、Ｆｅ、Ｃｒ、Ｎｉ、Ｃｏ、これらの酸化物および複合酸化物などの四酸化三コバルト以外の有色顔料や、酸化アルミニウム、酸化チタン、酸化ジルコニウム、酸化ケイ素、酸化セリウムなどの無機酸化物などが挙げられる。その他の無機粉体の含有量は、無機粉体全量の３０質量％以下であることが好ましい。
【００６０】
（ｂ）結着樹脂
上記組成物Ａを構成する結着樹脂（ｂ）としては、種々の樹脂を用いることができるが、アルカリ可溶性樹脂を２０〜１００質量％の割合で含有する樹脂を用いることが好ましい。ここに、「アルカリ可溶性」とは、アルカリ性の現像液によって溶解し、目的とする現像処理が遂行される程度に溶解性を有する性質をいう。
【００６１】
このようなアルカリ可溶性樹脂としては、例えば、（メタ）アクリル系樹脂、ヒドロキシスチレン樹脂、ノボラック樹脂、ポリエステル樹脂などを挙げることができる。これらの中では（メタ）アクリル系樹脂が好ましい。特に、（メタ）アクリル酸由来の構成単位および（メタ）アクリレート由来の構成単位の合計割合が、全構成単位の７０質量％以上、好ましくは９０質量％以上である（メタ）アクリル系樹脂が好ましい。
【００６２】
上記組成物Ａが、結着樹脂（ｂ）として（メタ）アクリル系樹脂を含有することにより、該組成物Ａから形成される無機粉体含有樹脂層（Ａ）は、基板に対する優れた（加熱）接着性を発揮する。したがって、上記組成物Ａを支持フィルム上に塗布して製造した転写フィルムは、樹脂層（Ａ）の転写性（基板への加熱接着性）に優れたものとなる。
【００６３】
上記（メタ）アクリル系樹脂としては、適度な粘着性を有して無機粉体を結着させることができ、積層膜パターンの焼成処理（４００℃〜６００℃）によって完全に酸化除去される（共）重合体であることが望ましい。
【００６４】
このような（メタ）アクリル系樹脂のうち、好ましいものとしては、下記のモノマー（Ｉ）とモノマー（ＩＩ）との共重合体、モノマー（Ｉ）、モノマー（ＩＩ）およびモノマー（ＩＩＩ）の共重合体などの（メタ）アクリル系樹脂を挙げることができる。
【００６５】
上記モノマー（Ｉ）としては、たとえば、アクリル酸、メタクリル酸、マレイン酸、フマル酸、クロトン酸、イタコン酸、シトラコン酸、メサコン酸、ケイ皮酸、コハク酸モノ（２−（メタ）アクリロイロキシエチル）、ω−カルボキシ−ポリカプロラクトンモノ（メタ）アクリレートなどのカルボキシル基含有モノマー類が挙げられる。
【００６６】
上記モノマー（ＩＩ）としては、たとえば、２−ヒドロキシエチル（メタ）アクリレート、２−ヒドロキシプロピル（メタ）アクリレート、３−ヒドロキシプロピル（メタ）アクリレート、２−ヒドロキシブチル（メタ）アクリレート、３−ヒドロキシブチル（メタ）アクリレート、４−ヒドロキシブチル（メタ）アクリレートなどのヒドロキシアルキル（メタ）アクリレート類；ｏ−ヒドロキシスチレン、ｍ−ヒドロキシスチレン、ｐ−ヒドロキシスチレンなどのフェノール性水酸基含有モノマー類などの水酸基含有モノマー類が挙げられる。
【００６７】
モノマー（ＩＩＩ）としては、たとえば、
メチル（メタ）アクリレート、エチル（メタ）アクリレート、プロピル（メタ）アクリレート、イソプロピル（メタ）アクリレート、ｎ−ブチル（メタ）アクリレート、イソブチル（メタ）アクリレート、ｔ−ブチル（メタ）アクリレート、ペンチル（メタ）アクリレート、アミル（メタ）アクリレート、イソアミル（メタ）アクリレート、ヘキシル（メタ）アクリレート、ヘプチル（メタ）アクリレート、オクチル（メタ）アクリレート、イソオクチル（メタ）アクリレート、エチルヘキシル（メタ）アクリレート、ノニル（メタ）アクリレート、デシル（メタ）アクリレート、イソデシル（メタ）アクリレート、ウンデシル（メタ）アクリレート、ドデシル（メタ）アクリレート、ラウリル（メタ）アクリレート、ステアリル（メタ）アクリレート、イソステアリル（メタ）アクリレート等のアルキル（メタ）アクリレート類；
フェノキシエチル（メタ）アクリレート、２−ヒドロキシ−３−フェノキシプロピル（メタ）アクリレート等のフェノキシアルキル（メタ）アクリレート類；
２−メトキシエチル（メタ）アクリレート、２−エトキシエチル（メタ）アクリレート、２−プロポキシエチル（メタ）アクリレート、２−ブトキシエチル（メタ）アクリレート、２−メトキシブチル（メタ）アクリレート等のアルコキシアルキル（メタ）アクリレート類；
ポリエチレングリコールモノ（メタ）アクリレート、エトキシジエチレングリコール（メタ）アクリレート、メトキシポリエチレングリコール（メタ）アクリレート、フェノキシポリエチレングリコール（メタ）アクリレート、ノニルフェノキシポリエチレングリコール（メタ）アクリレート、ポリプロピレングリコールモノ（メタ）アクリレート、メトキシポリプロピレングリコール（メタ）アクリレート、エトキシポリプロピレングリコール（メタ）アクリレート、ノニルフェノキシポリプロピレングリコール（メタ）アクリレート等のポリアルキレングリコール（メタ）アクリレート類；
ベンジル（メタ）アクリレート、フェニル（メタ）アクリレート、シクロヘキシル（メタ）アクリレート、４−ブチルシクロヘキシル（メタ）アクリレート、ジシクロペンタニル（メタ）アクリレート、ジシクロペンテニル（メタ）アクリレート、ジシクロペンタジエニル（メタ）アクリレート、ボルニル（メタ）アクリレート、イソボルニル（メタ）アクリレート、トリシクロデカニル（メタ）アクリレート等の環式（メタ）アクリレート類；ビニルベンジルメチルエーテル、ビニルグリシジルエーテル、スチレン、α−メチルスチレン、ブタジエン、イソプレン等のビニル基含有ラジカル重合性化合物
などのその他の共重合可能なモノマー類が挙げられる。
【００６８】
特に、モノマー（Ｉ）としては、アクリル酸およびメタクリル酸が好ましく用いられる。また、モノマー（ＩＩ）としては、ヒドロキシアルキル（メタ）アクリレート類が好ましく用いられる。さらに、モノマー（ＩＩＩ）としては、アルキル（メタ）アクリレート類および脂環式（メタ）アクリレート類が好ましく用いられる。
【００６９】
上記（メタ）アクリル系樹脂における各モノマー由来の構成単位の割合は、モノマー（Ｉ）（カルボキシル基含有モノマー類）由来の構成単位が、通常、５〜５０質量％、好ましくは１０〜４０質量％であり、モノマー（ＩＩ）（水酸基含有モノマー類）由来の構成単位が、通常、４０質量％以下、好ましくは５〜３０質量％であり、モノマー（ＩＩＩ）（その他の共重合可能なモノマー類）由来の構成単位が、通常、９５質量％以下、好ましくは４０〜８０質量％である。
【００７０】
特に、（メタ）アクリル酸由来の構成単位を５〜３０部、水酸基含有モノマー由来の構成単位を５〜３０部含有する樹脂が、現像中の基板との良好な密着性、現像後の良好なパターン形状が得られるという点で好ましく用いられる。
【００７１】
上記結着樹脂（ｂ）の酸価としては、ＫＯＨｍｇ／ｇ換算で３０〜２５０、好ましくは５０〜２００である。
上記結着樹脂（ｂ）の分子量としては、ＧＰＣによるポリスチレン換算の重量平均分子量（以下、単に「重量平均分子量」または「Ｍｗ」ともいう。）で、３，０００〜３００，０００、好ましくは１０，０００〜１００，０００である。また、樹脂の分散度（重量平均分子量／数平均分子量）としては、１．０〜５．０、好ましくは１．０〜３．０である。
【００７２】
（ｃ）光重合性モノマー
上記組成物Ａは、光重合性モノマー（ｃ）および光重合開始剤（ｄ）を含有する感光性組成物である。光重合性モノマー（ｃ）は、露光により重合し、露光部分をアルカリ不溶性またはアルカリ難溶性にする性質を有するものであり、好ましいものとして多官能性（メタ）アクリレートが挙げられる。
【００７３】
多官能性（メタ）アクリレートの具体例としては、たとえば、エチレングリコール、プロピレングリコールなどのアルキレングリコールのジ（メタ）アクリレート類；ポリエチレングリコール、ポリプロピレングリコールなどのポリアルキレングリコールのジ（メタ）アクリレート類；両末端ヒドロキシポリブタジエン、両末端ヒドロキシポリイソプレン、両末端ヒドロキシポリカプロラクトンなどの両末端ヒドロキシル化重合体のジ（メタ）アクリレート類；グリセリン、１，２，４−ブタントリオール、トリメチロールアルカン、テトラメチロールアルカン、ペンタエリスリトール、ジペンタエリスリトールなどの３価以上の多価アルコールのポリ（メタ）アクリレート類；３価以上の多価アルコールのポリアルキレングリコール付加物のポリ（メタ）アクリレート類；１，４−シクロヘキサンジオール、１，４−ベンゼンジオール類などの環式ポリオールのポリ（メタ）アクリレート類；ポリエステル（メタ）アクリレート、エポキシ（メタ）アクリレート、ウレタン（メタ）アクリレート、アルキド樹脂（メタ）アクリレート、シリコーン樹脂（メタ）アクリレート、スピラン樹脂（メタ）アクリレート等のオリゴ（メタ）アクリレート類などを挙げることができる。
【００７４】
これらは１種単独で用いても、２種以上を組み合わせて用いてもよい。これらの中では、アルキレングリコールのジ（メタ）アクリレート類、トリメチロールプロパントリアクリレート及びそのポリアルキレングリコール付加物、ペンタエリストールトリアクリレート及びそのポリアルキレングリコール付加物などが特に好ましく用いられる。また、上記多官能性（メタ）アクリレートの分子量としては、１００〜２，０００であることが好ましい。
【００７５】
上記結着樹脂（ｂ）および光重合性モノマー（ｃ）の総配合量は、無機粉体（ａ）１００質量部に対して、通常５〜１０００質量部、好ましくは１０〜５００質量部の範囲である。また、光重合性モノマー（ｃ）は、結着樹脂（ｂ）１００質量部に対して、１０〜２００質量部、好ましくは２０〜１５０質量部の範囲の量で用いられる。結着樹脂の量が過小である場合には、無機粉体を確実に結着保持することができないことや転写フィルムとして必要な柔軟性、転写性を損なうことがあり、一方、過大である場合には、焼成工程に長い時間を要したり、形成される焼結体が十分な強度や膜厚を有しないことがある。
【００７６】
（ｄ）光重合開始剤
上記組成物Ａに用いられる光重合開始剤（ｄ）としては、たとえば、ベンジル、ベンゾイン、ベンゾフェノン、カンファーキノン、２，２−ジメトキシ−１，２−ジフェニルエタン−１−オン、４，４’−ビス（ジメチルアミノ）ベンゾフェノン、４，４’−ビス（ジエチルアミノ）ベンゾフェノン、２−ヒドロキシ−２−メチル−１−フェニルプロパン−１−オン、１−ヒドロキシシクロヘキシルフェニルケトン、２，２−ジメトキシ−２−フェニルアセトフェノン、２−メチル−〔４’−（メチルチオ）フェニル〕−２−モルフォリノ−１−プロパノン、２−ベンジル−２−ジメチルアミノ−１−（４−モルフォリノ
フェニル）−ブタン−１−オン、２，４，６−トリメチルベンゾイル−ジフェニルホスフィンオキサイド、１−[９−エチル−６−（２−メチルベンゾイル）−９.Ｈ.−カルバゾ
ール−３−イル]−エタン−１−オンオキシム−Ｏ−アセタートなどのカルボニル化合物
；アゾイソブチロニトリル、４−アジドベンズアルデヒドなどのアゾ化合物あるいはアジド化合物；２−メルカプトベンゾチアゾール、メルカプタンジスルフィドなどの有機硫黄化合物；ベンゾイルパーオキシド、ジ−ｔｅｒｔ−ブチルパーオキシド、ｔｅｒｔ−ブチルハイドロパーオキシド、クメンハイドロパーオキシド、パラメタンハイドロパーオキシドなどの有機パーオキシド；１，３−ビス（トリクロロメチル）−５−（２’−クロロフェニル）−１，３，５−トリアジン、２−〔２−（２−フラニル）エチレニル〕−４，６−ビス（トリクロロメチル）−１，３，５−トリアジンなどのトリハロメタン類；２，２’−ビス（２−クロロフェニル）４，５，４’，５’−テトラフェニル１，２’−ビイミダゾールなどのイミダゾール二量体などが挙げられる。
【００７７】
これらは１種単独で用いても、２種以上を組み合わせて用いてもよい。これらの中では、２，２−ジメトキシ−１，２−ジフェニルエタン−１−オン、２−メチル−〔４’−（メチルチオ）フェニル〕−２−モルフォリノ−１−プロパノン、２−ベンジル−２−ジメチルアミノ−１−（４−モルフォリノフェニル）−ブタン−１−オン、４，４’−ビス（ジエチルアミノ）ベンゾフェノン、２，４，６−トリメチルベンゾイル−ジフェニルホスフィンオキサイドなどが特に好ましく用いられる。
【００７８】
上記光重合開始剤（ｄ）は、上記光重合性モノマー（ｃ）１００質量部に対して、通常０．１〜１００質量部、好ましくは１．０〜６０質量部の範囲の量で用いられる。
（ｅ）溶剤
上記組成物Ａは、通常、溶剤を含有する。このような溶剤としては、無機粉体との親和性、結着樹脂の溶解性が良好で、無機粉体含有樹脂組成物に適度な粘性を付与することができるとともに、乾燥処理することにより容易に蒸発除去できるものであることが好ましい。また、特に好ましい溶剤として、標準沸点（１気圧における沸点）が６０〜２００℃であるケトン類、アルコール類およびエステル類（以下、これらを「特定溶剤」という。）を挙げることができる。
【００７９】
上記特定溶剤としては、たとえば、メチルエチルケトン、ジエチルケトン、メチルブチルケトン、ジプロピルケトン、シクロヘキサノンなどのケトン類；
ｎ−ペンタノール、４−メチル−２−ペンタノール、シクロヘキサノール、ジアセトンアルコールなどのアルコール類；
エチレングリコールモノメチルエーテル、エチレングリコールモノエチルエーテル、エチレングリコールモノブチルエーテル、プロピレングリコールモノメチルエーテル、プロピレングリコールモノエチルエーテルなどのエーテル系アルコール類；
酢酸−ｎ−ブチル、酢酸アミルなどの飽和脂肪族モノカルボン酸アルキルエステル類；
乳酸エチル、乳酸−ｎ−ブチルなどの乳酸エステル類；
メチルセロソルブアセテート、エチルセロソルブアセテート、プロピレングリコールモノメチルエーテルアセテート、エチル−３−エトキシプロピオネートなどのエーテル系エステル類などを挙げることができる。これらの中では、メチルブチルケトン、シクロヘキサノン、ジアセトンアルコール、エチレングリコールモノブチルエーテル、プロピレングリコールモノメチルエーテル、乳酸エチル、エチル−３−エトキシプロピオネートなどが好ましい。これらの特定溶剤は、１種単独で用いても、２種以上を組み合わせて用いてもよい。
【００８０】
また、上記特定溶剤以外の使用可能な溶剤としては、たとえば、テレビン油、エチルセロソルブ、メチルセロソルブ、テルピネオール、ブチルカルビトールアセテート、ブチルカルビトール、イソプロピルアルコール、ベンジルアルコールなどが挙げられる。
【００８１】
上記溶剤（ｅ）は、組成物Ａの粘度を好適な範囲に維持する観点から、無機粉体（ａ）１００質量部に対して５〜５０００質量部、好ましくは１０〜５００質量部の範囲で用いられる。また、全溶剤に対する特定溶剤の割合は、５０質量％以上、好ましくは７０質量％以上である。
【００８２】
（ｆ）シランカップリング剤
上記組成物Ａは、上記無機粉体（ａ）、特にガラス粉体の分散性の向上および形成する転写フィルムの可塑化の向上を目的として、シランカップリング剤（ｆ）を含有してもよい。このようなシランカップリング剤（ｆ）としては、下記一般式（１）で表される化合物および一般式（２）で表わされる化合物が挙げられる。
【００８３】
【化１】
2007265654.tif 000002
【００８４】
式（１）中、ｐは３〜２０、好ましくは４〜１６の整数、ｍは１〜３の整数、ｎは１〜３の整数、ａは１〜３の整数である。
【００８５】
【化２】
2007265654.tif 000003
【００８６】
式（２）中、Ｒはメチレン基または炭素数２〜１００のアルキレン基を表し、Ｙはビニル基、エポキシ基、アクリロキシ基、メタクリロキシ基、メルカプト基またはアミノ基を表し、Ｘは加水分解性基を表し、ｒは０から３の整数である。
【００８７】
上記式（１）において、ｐの値が３未満のシランカップリング剤を用いる場合は、得られる無機粉体含有樹脂層において十分な可撓性が発現されない場合がある。一方、上記ｐの値が２０を超えるシランカップリング剤は分解温度が高いため、無機粉体含有樹脂層の焼成工程において、有機物質（前記シラン誘導体）が完全に分解除去されない段階でガラス粉体が溶融してしまい、形成されるパターン中に有機物質の一部が残留することにより、パネル特性に悪影響を及ぼす場合がある。
【００８８】
上記式（１）で表されるシランカップリング剤として用いられるシラン類の具体例を以下に示す。
飽和アルキルジメチルメトキシシラン類（ａ＝１，ｍ＝１，ｎ＝１）として、たとえば、ｎ−プロピルジメチルメトキシシラン、ｎ−ブチルジメチルメトキシシラン、ｎ−デシルジメチルメトキシシラン、ｎ−ヘキサデシルジメチルメトキシシラン、ｎ−イコサンジメチルメトキシシランなどが挙げられる。
【００８９】
飽和アルキルジエチルメトキシシラン類（ａ＝１，ｍ＝１，ｎ＝２）として、たとえば、ｎ−プロピルジエチルメトキシシラン、ｎ−ブチルジエチルメトキシシラン、ｎ−デシ
ルジエチルメトキシシラン、ｎ−ヘキサデシルジエチルメトキシシラン、ｎ−イコサンジエチルメトキシシランなどが挙げられる。
【００９０】
飽和アルキルジプロピルメトキシシラン類（ａ＝１，ｍ＝１，ｎ＝３）として、たとえば、ｎ−ブチルジプロピルメトキシシラン、ｎ−デシルジプロピルメトキシシラン、ｎ−ヘキサデシルジプロピルメトキシシラン、ｎ−イコサンジプロピルメトキシシランなどが挙げられる。
【００９１】
飽和アルキルジメチルエトキシシラン類（ａ＝１，ｍ＝２，ｎ＝１）として、たとえば、ｎ−プロピルジメチルエトキシシラン、ｎ−ブチルジメチルエトキシシラン、ｎ−デシルジメチルエトキシシラン、ｎ−ヘキサデシルジメチルエトキシシラン、ｎ−イコサンジメチルエトキシシランなどが挙げられる。
【００９２】
飽和アルキルジエチルエトキシシラン類（ａ＝１，ｍ＝２，ｎ＝２）として、たとえば、ｎ−プロピルジエチルエトキシシラン、ｎ−ブチルジエチルエトキシシラン、ｎ−デシルジエチルエトキシシラン、ｎ−ヘキサデシルジエチルエトキシシラン、ｎ−イコサンジエチルエトキシシランなどが挙げられる。
【００９３】
飽和アルキルジプロピルエトキシシラン類（ａ＝１，ｍ＝２，ｎ＝３）として、たとえば、ｎ−ブチルジプロピルエトキシシラン、ｎ−デシルジプロピルエトキシシラン、ｎ−ヘキサデシルジプロピルエトキシシラン、ｎ−イコサンジプロピルエトキシシランなどが挙げられる。
【００９４】
飽和アルキルジメチルプロポキシシラン類（ａ＝１，ｍ＝３，ｎ＝１）として、たとえば、ｎ−プロピルジメチルプロポキシシラン、ｎ−ブチルジメチルプロポキシシラン、ｎ−デシルジメチルプロポキシシラン、ｎ−ヘキサデシルジメチルプロポキシシラン、ｎ−イコサンジメチルプロポキシシランなどが挙げられる。
【００９５】
飽和アルキルジエチルプロポキシシラン類（ａ＝１，ｍ＝３，ｎ＝２）として、たとえば、ｎ−プロピルジエチルプロポキシシラン、ｎ−ブチルジエチルプロポキシシラン、ｎ−デシルジエチルプロポキシシラン、ｎ−ヘキサデシルジエチルプロポキシシラン、ｎ−イコサンジエチルプロポキシシランなどが挙げられる。
【００９６】
飽和アルキルジプロピルプロポキシシラン類（ａ＝１，ｍ＝３，ｎ＝３）として、たとえば、ｎ−ブチルジプロピルプロポキシシラン、ｎ−デシルジプロピルプロポキシシラン、ｎ−ヘキサデシルジプロピルプロポキシシラン、ｎ−イコサンジプロピルプロポキシシランなどが挙げられる。
【００９７】
飽和アルキルメチルジメトキシシラン類（ａ＝２，ｍ＝１，ｎ＝１）として、たとえば、ｎ−プロピルメチルジメトキシシラン、ｎ−ブチルメチルジメトキシシラン、ｎ−デシルメチルジメトキシシラン、ｎ−ヘキサデシルメチルジメトキシシラン、ｎ−イコサンメチルジメトキシシランなどが挙げられる。
【００９８】
飽和アルキルエチルジメトキシシラン類（ａ＝２，ｍ＝１，ｎ＝２）として、たとえば、ｎ−プロピルエチルジメトキシシラン、ｎ−ブチルエチルジメトキシシラン、ｎ−デシルエチルジメトキシシラン、ｎ−ヘキサデシルエチルジメトキシシラン、ｎ−イコサンエチルジメトキシシランなどが挙げられている。
【００９９】
飽和アルキルプロピルジメトキシシラン類（ａ＝２，ｍ＝１，ｎ＝３）として、たとえば、ｎ−ブチルプロピルジメトキシシラン、ｎ−デシルプロピルジメトキシシラン、ｎ−
ヘキサデシルプロピルジメトキシシラン、ｎ−イコサンプロピルジメトキシシランなどが挙げられる。
【０１００】
飽和アルキルメチルジエトキシシラン類（ａ＝２，ｍ＝２，ｎ＝１）として、たとえば、ｎ−プロピルメチルジエトキシシラン、ｎ−ブチルメチルジエトキシシラン、ｎ−デシルメチルジエトキシシラン、ｎ−ヘキサデシルメチルジエトキシシラン、ｎ−イコサンメチルジエトキシシランなどが挙げられる。
【０１０１】
飽和アルキルエチルジエトキシシラン類（ａ＝２，ｍ＝２，ｎ＝２）として、たとえば、ｎ−プロピルエチルジエトキシシラン、ｎ−ブチルエチルジエトキシシラン、ｎ−デシルエチルジエトキシシラン、ｎ−ヘキサデシルエチルジエトキシシラン、ｎ−イコサンエチルジエトキシシランなどが挙げられる。
【０１０２】
飽和アルキルプロピルジエトキシシラン類（ａ＝２，ｍ＝２，ｎ＝３）として、たとえば、ｎ−ブチルプロピルジエトキシシラン、ｎ−デシルプロピルジエトキシシラン、ｎ−ヘキサデシルプロピルジエトキシシラン、ｎ−イコサンプロピルジエトキシシランなどが挙げられる。
【０１０３】
飽和アルキルメチルジプロポキシシラン類（ａ＝２，ｍ＝３，ｎ＝１）として、たとえば、ｎ−プロピルメチルジプロポキシシラン、ｎ−ブチルメチルジプロポキシシラン、ｎ−デシルメチルジプロポキシシラン、ｎ−ヘキサデシルメチルジプロポキシシラン、ｎ−イコサンメチルジプロポキシシランなどが挙げられる。
【０１０４】
飽和アルキルエチルジプロポキシシラン類（ａ＝２，ｍ＝３，ｎ＝２）として、たとえば、ｎ−プロピルエチルジプロポキシシラン、ｎ−ブチルエチルジプロポキシシラン、ｎ−デシルエチルジプロポキシシラン、ｎ−ヘキサデシルエチルジプロポキシシラン、ｎ−イコサンエチルジプロポキシシランなどが挙げられる。
【０１０５】
飽和アルキルプロピルジプロポキシシラン類（ａ＝２，ｍ＝３，ｎ＝３）として、たとえば、ｎ−ブチルプロピルジプロポキシシラン、ｎ−デシルプロピルジプロポキシシラン、ｎ−ヘキサデシルプロピルジプロポキシシラン、ｎ−イコサンプロピルジプロポキシシランなどが挙げられる。
【０１０６】
飽和アルキルトリメトキシシラン類（ａ＝３，ｍ＝１）として、たとえば、ｎ−プロピルトリメトキシシラン、ｎ−ブチルトリメトキシシラン、ｎ−デシルトリメトキシシラン、ｎ−ヘキサデシルトリメトキシシラン、ｎ−イコサントリメトキシシランなどが挙げられる。
【０１０７】
飽和アルキルトリエトキシシラン類（ａ＝３，ｍ＝２）として、たとえば、ｎ−プロピルトリエトキシシラン、ｎ−ブチルトリエトキシシラン、ｎ−デシルトリエトキシシラン、ｎ−ヘキサデシルトリエトキシシラン、ｎ−イコサントリエトキシシランなどが挙げられる。
【０１０８】
飽和アルキルトリプロポキシシラン類（ａ＝３，ｍ＝３）として、たとえば、ｎ−プロピルトリプロポキシシラン、ｎ−ブチルトリプロポキシシラン、ｎ−デシルトリプロポキシシラン、ｎ−ヘキサデシルトリプロポキシシラン、ｎ−イコサントリプロポキシシランなどが挙げられる。
【０１０９】
上記一般式（２）で表されるシランカップリング剤としては、例えば、
ビニルトリクロルシラン、ビニルトリメトキシシラン、ビニルトリエトキシシラン、ビニ
ルトリアセトキシシラン等のビニル基含有シラン化合物；
３−アミノプロピルトリメトキシシラン、３−アミノプロピルトリエトキシシラン、３−（２−アミノエチル）アミノプロピルトリメトキシシラン、３−アミノプロピルトリエトキシシラン、３−（２−アミノエチル）アミノプロピルメチルジメトキシシラン等のアミノ基含有シラン化合物；
３−アクリロキシプロピルトリメトキシシラン、３−メタクリロキシプロピルトリメトキシシラン、３−メタクリロキシプロピルメチルジメトキシシラン、３−メタクリロキシプロピルメチルジエトキシシラン、３−メタクリロキシプロピルトリエトキシシラン等の（メタ）アクリロキシ基含有シラン化合物；
３−グリシドキシプロピルトリメエトキシシラン、３−グリシドキシプロピルメチルジメトキシシラン、２−（３，４−エポキシシクロヘキシル）エチルトリメトキシシラン等のエポキシ基含有シラン化合物；
３−メルカプトプロピルトリメトキシシラン、３−メルカプトプロピルトリエトキシシラン等のメルカプト基含有シラン化合物等が挙げられる。
【０１１０】
上記シランカップリング剤（ｆ）は、１種単独で用いても、２種以上を組み合わせて用いてもよい。上記シラン類の中では、ｎ−ブチルトリメトキシシラン、ｎ−デシルトリメトキシシラン、ｎ−ヘキサデシルトリメトキシシラン、ｎ−デシルジメチルメトキシシラン、ｎ−ヘキサデシルジメチルメトキシシラン、ｎ−ブチルトリエトキシシラン、ｎ−デシルトリエトキシシラン、ｎ−ヘキサデシルトリエトキシシラン、ｎ−デシルエチルジエトキシシラン、ｎ−ヘキサデシルエチルジエトキシシラン、ｎ−ブチルトリプロポキシシラン、ｎ−デシルトリプロポキシシラン、ｎ−ヘキサデシルトリプロポキシシラン、ビニルトリクロルシラン、ビニルトリメトキシシラン、ビニルトリエトキシシラン、ビニルトリアセトキシシラン、３−メタクリロキシプロピルトリメトキシシランが特に好ましい。
【０１１１】
上記シランカップリング剤（ｆ）は、上記無機粉体（ａ）１００質量部に対して、通常１０質量部以下、好ましくは０．００１〜５質量部の量で用いられる。シランカップリング剤（ｆ）の量が過大である場合には、上記組成物Ａを保存する際に粘度が経時的に上昇したり、シランカップリング剤同士で反応が起こり、形成するパネル部材に焼成残渣が残留する原因になったりする場合がある。
【０１１２】
（ｇ）その他の成分
上記組成物Ａは、転写フィルムに良好な柔軟性を与えるために、上記結着樹脂（ｂ）の補助剤として可塑剤を含有していてもよい。可塑剤を含有する組成物から形成される無機粉体含有樹脂層は、十分な柔軟性を有するものとなることから、該樹脂層を有する転写フィルムは、折り曲げても該樹脂層の表面に微小な亀裂（ひび割れ）が発生することがなく、また、ロール状に容易に巻き取ることができる。
【０１１３】
上記可塑剤としては、たとえば、ポリプロピレングリコール、前述した（メタ）アクリレート化合物などの共重合性単量体、ジブチルアジペート、ジイソブチルアジペート、ジ−２−エチルヘキシルアジペート、ジ−２−エチルヘキシルアゼレート、ジブチルセバケート、ジブチルジグリコールアジペート、プロピレングリコールモノラウレート、プロピレングリコールモノオレートなどが挙げられる。これらの中では、沸点が１５０℃以上のものが好ましい。これら可塑剤は１種単独で用いても、２種以上を組み合わせて用いてもよい。
【０１１４】
また、上記組成物Ａは、任意成分として、分散剤、現像促進剤、接着助剤、ハレーション防止剤、レベリング剤、保存安定剤、消泡剤、酸化防止剤、紫外線吸収剤、増感剤、連鎖移動剤などの各種添加剤を含有してもよい。なお、上記分散剤としては、ステアリン酸、オレイン酸等の有機脂肪酸が好ましく用いられる。
【０１１５】
＜感光性無機粉体含有樹脂層（Ｂ−１）および非感光性無機粉体含有樹脂層（Ｃ）＞
本発明の転写フィルムを構成する感光性無機粉体含有樹脂層（Ｂ−１）は、（ａ’）無機粉体、（ｂ’）結着樹脂、（ｃ’）光重合性モノマー、（ｄ’）光重合開始剤および（ｅ’）溶剤を含有し、かつ、上記組成物Ａとは組成が異なるペースト状の感光性無機粉体含有樹脂組成物Ｂ−１を用いて形成される。また、本発明の転写フィルムを構成する非感光性無機粉体含有樹脂層（Ｃ）は、（ａ’）無機粉体、（ｂ’）結着樹脂および（ｅ’）溶剤を含有するペースト状の非感光性無機粉体含有樹脂組成物Ｃを用いて形成される。上記組成物Ｂ−１およびＣは、さらに、上記組成物Ａで例示した（ｆ）シランカップリング剤や（ｇ）その他の成分を含有してもよい。
【０１１６】
上記樹脂層（Ｂ−１）は、上記支持フィルム上に、上記組成物Ｂ−１を塗布し、塗膜を乾燥して溶剤の一部または全部を除去することにより形成することができる。
上記樹脂層（Ｃ）は、上記支持フィルム上または該支持フィルム上に形成されたレジスト層（Ｂ−２）上に、上記組成物Ｃを塗布し、塗膜を乾燥して溶剤の一部または全部を除去することにより形成することができる。また、上記樹脂層（Ｃ）は、上記支持フィルム上に上記組成物Ｃを用いて樹脂層（Ｃ）を形成し、これとは別に支持フィルム上にレジスト層（Ｂ−２）を形成し、該樹脂層（Ｃ）の表面と該レジスト層（Ｂ−２）の表面とを重ね合わせて圧着する方法（ラミネート）によっても、好適に製造することができる。
【０１１７】
上記組成物Ｂ−１およびＣの塗布および塗膜の乾燥は、上記組成物Ａの塗布方法および塗膜の乾燥方法と同様の方法で行うことができる。上記樹脂層（Ｂ−１）または（Ｃ）の膜厚は、通常、１０〜３００μｍである。また、上記組成物Ｂ−１およびＣは、上記組成物Ａと同様にして調製することができる。なお、上記組成物Ｂ−１およびＣの粘度は０．３〜３０Ｐａ・ｓであることが好ましい。以下、上記組成物Ｂ−１またはＣの各成分について説明する。
【０１１８】
（ａ’）無機粉体
上記無機粉体（ａ’）は、上述の無機粉体（ａ）と同様に形成材料の種類によって異なるが、本発明の好ましい態様である電極形成材料に使用される無機粉体としては、金属粉体、具体的にはＡｇ、Ａｕ、Ａｌ、Ｎｉ、Ａｇ−Ｐｄ合金、Ｃｕ、Ｃｒ、Ｃｏなどを挙げることができ、銀（Ａｇ）粉体が好ましい。また、これらの金属粉体とともに、上記組成物Ａで例示したガラス粉体を併用してもよい。併用するガラス粉体の含有割合は、無機粉体（ａ’）全量の３０質量％以下であることが好ましく、２０質量％以下であることが特に好ましい。
【０１１９】
（ｂ’）結着樹脂
上記結着樹脂（ｂ’）は、上記組成物Ａと同様に（メタ）アクリル系樹脂を用いることができるが、上記組成物Ａで用いた結着樹脂（ｂ）と組成が異なる樹脂が好ましい。上記現像・エッチング工程において、上記樹脂層（Ｂ−１）または（Ｃ）は、上記樹脂層（Ａ）よりも先にアルカリ現像液に接触し、パターンが形成される。そのため、上記樹脂層（Ｂ−１）または（Ｃ）は、上記樹脂層（Ａ）よりもアルカリ現像液に対して溶解速度が小さいことが好ましい。
【０１２０】
具体的には、結着樹脂（ｂ’）の酸価は、結着樹脂（ｂ）の酸価よりも小さいことが好ましく、結着樹脂中の好ましい構成単位としての（メタ）アクリル酸由来の構成単位の量が、結着樹脂（ｂ）よりも結着樹脂（ｂ’）の方が小さいことが好ましい。また、結着樹脂（ｂ’）のＭｗは、結着樹脂（ｂ）のＭｗよりも大きいことが好ましい。
【０１２１】
上記結着樹脂（ｂ’）のＭｗは、４，０００〜３００，０００、好ましくは１０，００
０〜２００，０００である。また、結着樹脂（ｂ’）のガラス転移温度（Ｔｇ）は、ハンドリング性と加熱転写性の両立の面から、好ましくは−３０〜１００℃、特に好ましくは−１０〜１００℃である。
【０１２２】
上記結着樹脂（ｂ’）および光重合性モノマー（ｃ’）の総配合量は、無機粉体（ａ’）１００質量部に対して、通常５〜１０００質量部、好ましくは１０〜５００質量部の範囲である。また、光重合性モノマー（ｃ’）は、結着樹脂（ｂ’）１００質量部に対して、１０〜２００質量部、好ましくは２０〜１５０質量部の範囲の量で用いられる。結着樹脂の量が過小である場合には、無機粉体を確実に結着保持することができないことや転写フィルムとして必要な柔軟性、転写性を損なうことがあり、一方、過大である場合には、焼成工程に長い時間を要したり、形成される焼結体が十分な強度や膜厚を有しないことがある。
【０１２３】
（ｃ’）光重合性モノマー
上記光重合性モノマー（ｃ’）としては、上記組成物Ａで例示した光重合性モノマー（ｃ）と同様のものを用いることができる。上記光重合性モノマー（ｃ’）は、無機粉体（ａ’）１００質量部に対して、通常１〜５０質量部、好ましくは５〜４０質量部の範囲の量で用いられる。
【０１２４】
（ｄ’）光重合開始剤
上記組成物Ｂで用いられる光重合開始剤（ｄ’）についても同様に、上記組成物Ａで例示した光重合開始剤（ｄ）を用いることができる。上記光重合開始剤（ｄ’）は、上記光重合性モノマー（ｃ’）１００質量部に対して、通常０．１〜１００質量部、好ましくは１．０〜６０質量部の範囲の量で用いられる。
【０１２５】
（ｅ’）溶剤
上記組成物ＢまたはＣで用いられる溶剤（ｅ’）についても同様に、上記組成物Ａで例示した溶剤（ｅ）を用いることができる。上記溶剤（ｅ’）は、組成物の粘度を好適な範囲に維持する観点から、無機粉体（ａ’）１００質量部に対して５〜５０００質量部、好ましくは２０〜１０００質量部の範囲で用いられる。
【０１２６】
＜レジスト層（Ｂ−２）＞
本発明の転写フィルムを必要に応じて構成するレジスト層（Ｂ−２）は、通常、（ｂ”）結着樹脂、（ｃ”）光重合性モノマーおよび（ｄ”）光重合開始剤を含有し、無機粉体を含有しないレジスト組成物Ｂ−２を、上記支持フィルム上に塗布し、塗膜を乾燥して溶剤の一部または全部を除去することにより形成することができる。レジスト組成物Ｂ−２の塗布および塗膜の乾燥は、上記組成物Ａの塗布方法および塗膜の乾燥方法と同様の方法で行うことができる。レジスト層（Ｂ−２）の膜厚は、たとえば、５〜１５μｍである。
【０１２７】
（ｂ”）結着樹脂
上記レジスト組成物Ｂ−２に用いられる結着樹脂（ｂ”）は、アルカリ可溶性樹脂が用いられ、分子中に少なくとも１個以上のカルボキシル基を有するエチレン不飽和性のカルボキシル基含有単量体と、このカルボキシル基含有単量体と共重合可能な共重合性単量体とを含む単量体組成物を重合することにより得られるカルボキシル基含有共重合体であることが好ましい。
【０１２８】
上記結着樹脂（ｂ”）におけるカルボキシル基含有単量体の共重合割合は、単量体全量に対して５〜５０質量％、好ましくは１０〜４０質量％である。カルボキシル基含有単量体の共重合割合が上記範囲よりも低いと、得られるレジスト組成物Ｂ−２は、アルカリ現像液に対する溶解性が低くなる傾向がある。一方、カルボキシル基含有単量体の共重合割
合が上記範囲を超えると、現像時にレジストパターンが無機粉体含有樹脂層から脱落する傾向がある。
【０１２９】
上記カルボキシル基含有単量体に由来する構成単位を有する共重合体はアルカリ溶解性を有し、特に該構成単位を上記範囲の量で有する共重合体は、アルカリ現像液に対して優れた溶解性を示す。そのため、このような共重合体をレジスト組成物Ｂ−２における結着樹脂（ｂ”）として用いることにより、アルカリ現像液に対する未溶解物が本質的に少ないものとなり、現像処理において基板のレジストパターン形成部以外の個所における地汚れ、膜残りなどの発生を低減することができる。
【０１３０】
また、上記共重合体を結着樹脂（ｂ”）として含むレジスト組成物Ｂ−２から得られるレジストパターンは、アルカリ現像液に過剰に溶解することがなく、さらに無機粉体含有樹脂層に対して優れた密着性を有するため、該樹脂層から脱落しにくいものである。
【０１３１】
上記カルボキシル基含有単量体としては、たとえば、アクリル酸、メタクリル酸、クロトン酸などの不飽和モノカルボン酸；イタコン酸、マレイン酸、フマル酸などの不飽和ジカルボン酸；およびその他の不飽和カルボン酸が挙げられる。これらは１種単独で用いても、２種類以上を組み合わせて用いてもよい。
【０１３２】
また、上記共重合性単量体としては、たとえば、
スチレン、α−メチルスチレン、ビニルトルエンなどの芳香族ビニル化合物類；
メチルアクリレート、メチルメタクリレート、エチルアクリレート、エチルメタクリレート、ブチルアクリレート、ブチルメタクリレート、２−ヒドロキシエチルアクリレート、２−ヒドロキシエチルメタクリレート、２−ヒドロキシプロピルアクリレート、２−ヒドロキシプロピルメタクリレート、ベンジルアクリレート、ベンジルメタクリレート、シクロヘキシルアクリレート、シクロヘキシルメタクリレートなどの不飽和カルボン酸アルキルエステル類；
アミノエチルアクリレートなどの不飽和カルボン酸アミノアルキルエステル類；
グリシジルアクリレート、グリシジルメタクリレートなどの不飽和カルボン酸グリシジルエステル類；
酢酸ビニル、プロピオン酸ビニルなどのカルボン酸ビニルエステル類；
アクリロニトリル、メタクリロニトリル、α−クロルアクリロニトリルなどのシアン化ビニル化合物類；
１，３−ブタジエン、イソプレンなどの脂肪族共役ジエン類；
末端にアクリロイル基またはメタクリロイル基を有するポリスチレン、ポリメチルアクリレート、ポリメチルメタクリレート、ポリブチルアクリレート、ポリブチルメタクリレート、ポリシリコーンなどのマクロモノマー類
などが挙げられる。これらは、１種単独で若しくは２種類以上を組み合わせて用いることができる。
【０１３３】
上記結着樹脂（ｂ”）は、Ｍｗが３，０００〜３００，０００、好ましくは５，０００〜２００，０００である。このような分子量を有する結着樹脂（ｂ”）を用いることによって、現像性の高いレジスト組成物が得られ、これにより、シャープなパターンエッジを有するレジストパターンを形成することができるとともに、均一なパターンを有するパネル部材を形成できる。
【０１３４】
（ｃ”）光重合性モノマー
上記レジスト組成物Ｂ−２に用いられる光重合性モノマー（ｃ”）としては、上記組成物Ａ等で例示した多官能性（メタ）アクリレートが好ましく用いられる。前記光重合性モノマー（ｃ”）は、結着樹脂（ｂ”）１００質量部に対して、通常５〜１００質量部、好
ましくは１０〜７０質量部の範囲の量で用いられる。光重合性モノマー（ｃ”）の量が上記範囲よりも低いと、レジストパターン強度が不十分なものとなりやすい傾向があり、上記範囲を超えると、アルカリ解像性が低下したり、レジストパターン形成部以外の地汚れ、膜残りなどが発生したりする場合がある。
【０１３５】
（ｄ”）光重合開始剤
上記レジスト組成物Ｂ−２に用いられる光重合開始剤（ｄ”）としては、上記組成物Ａ等で例示した光重合開始剤（ｄ）が挙げられる。前記光重合開始剤（ｄ”）の使用割合は、上記光重合性モノマー（ｃ”）１００質量部に対して、通常０．１〜１００質量部、好ましくは１．０〜６０質量部の範囲の量で用いられる。
【０１３６】
（ｅ”）溶剤
上記レジスト組成物Ｂ−２には、適当な流動性または可塑性、ならびに、良好な膜形成性を付与するために、通常、溶剤が含有される。このような溶剤としては、特に制限されるものではなく、上述した特定溶剤などが好ましく用いられる。
【０１３７】
（ｇ”）その他の成分
また、上記レジスト組成物Ｂ−２には、任意成分として、現像促進剤、接着助剤、ハレーション防止剤、保存安定剤、消泡剤、酸化防止剤、紫外線吸収剤、フィラー、蛍光体、顔料、染料などの各種添加剤が含有されていてもよい。
【０１３８】
［実施例］
以下、実施例に基づいて本発明を具体的に説明するが、本発明はこれらによって限定されるものではない。なお、以下において「部」は「質量部」を示す。
【０１３９】
〔実施例１〕
（１）感光性無機粉体含有樹脂組成物Ａの調製
無機粉体（ａ）として、比表面積１１．２ｍ2／ｇ、平均粒径０．３μｍの四酸化三コ
バルト（Ｃｏ3Ｏ4）４０部、平均粒径１．５μｍのＢｉ2Ｏ3−Ｂ2Ｏ3−ＳｉＯ2系ガラス
フリット（不定形、軟化点４７０℃）６０部、結着樹脂（ｂ）としてベンジルメタクリレート／２−ヒドロキシプロピルメタクリレート／メタクリル酸＝６０／２０／２０（質量％）共重合体（ＫＯＨｍｇ／ｇ＝１３０、Ｍｗ＝５０，０００）２００部、光重合性モノマー（ｃ）としてトリメチロールプロパントリアクリレート２００部、光重合開始剤（ｄ）として２−ベンジル−２−ジメチルアミノ−１−（４−モルフォリノフェニル）−ブタン−１−オン５部、シランカップリング剤（ｆ）として３−メタクリロキシプロピルメトキシシラン１部、その他任意成分としてオレイン酸１部、および溶剤（ｅ）としてプロピレングリコールモノメチルエーテル２００部をビーズミルで混練りした。次いで、得られた混練物をステンレスメッシュ（５００メッシュ、２５μｍ径）でフィルタリングすることにより、ブラックマトリックス用の感光性無機粉体含有樹脂組成物Ａを得た。
【０１４０】
（２）感光性無機粉体含有樹脂組成物Ｂ−１の調製
無機粉体（ａ’）として、比表面積０．５ｍ2／ｇ、平均粒径２．３μｍの銀粉体１０
０部、平均粒径３μｍのＢｉ2Ｏ3−Ｂ2Ｏ3−ＳｉＯ2系ガラスフリット（不定形、軟化点
５２０℃）３部、結着樹脂（ｂ’）としてベンジルメタクリレート／ｎ−ブチルメタクリレート／２−ヒドロキシプロピルメタクリレート／コハク酸モノ（２−メタクリロイロキシエチル）／メタクリル酸＝３０／２０／２０／２０／１０（質量％）共重合体（ＫＯＨｍｇ／ｇ＝１１４、Ｍｗ＝１００，０００）３０部、光重合性モノマー（ｃ’）としてトリメチロールプロパントリアクリレート１０部、光重合開始剤（ｄ’）として２−ベンジル−２−ジメチルアミノ−１−（４−モルフォリノフェニル）−ブタン−１−オン５部、その他任意成分としてオレイン酸１部、および溶剤（ｅ’）としてプロピレングリコール
モノメチルエーテル１５０部をビーズミルで混練りした。次いで、得られた混練物をステンレスメッシュ（４００メッシュ、３８μｍ径）でフィルタリングすることにより、電極パターン用の感光性無機粉体含有樹脂組成物Ｂ−１を得た。
【０１４１】
（３）転写フィルムの製造
上記（１）で調製した感光性無機粉体含有樹脂組成物Ａを、予め離型処理したＰＥＴフィルムよりなる支持フィルム（幅２００ｍｍ、長さ３０ｍ、厚さ３８μｍ）上にロールコータを用いて塗布し、塗膜を１００℃で５分間乾燥して溶剤を完全に除去した。これにより、支持フィルム上に厚さ８μｍの感光性無機粉体含有樹脂層（Ａ）が形成された転写フィルム(i)を得た。
【０１４２】
同様に、上記（２）で調製した感光性無機粉体含有樹脂組成物Ｂ−１を、予め離型処理したＰＥＴフィルムよりなる支持フィルム（幅２００ｍｍ、長さ３０ｍ、厚さ３８μｍ）上にロールコータを用いて塗布して、塗膜を１００℃で５分間乾燥して溶剤を完全に除去した。これにより、支持フィルム上に厚さ１２μｍの感光性無機粉体含有樹脂層（Ｂ−１）が形成された転写フィルム(ii)を得た。
【０１４３】
（４）フィルムの転写工程
６インチパネル用の透明ガラス基板の表面に、感光性無機粉体含有樹脂層（Ａ）の表面が当接されるように転写フィルム(i)を重ね合わせ、加熱ローラにて熱圧着した。圧着条
件としては、加熱ローラの表面温度を１２０℃、ロール圧を４ｋｇ／ｃｍ、加熱ローラの移動速度を０．５ｍ／分とした。熱圧着処理の終了後、支持フィルムを剥離除去した。これにより、透明ガラス基板の表面に樹脂層（Ａ）が転写されて密着した状態となった。
【０１４４】
次いで、感光性無機粉体含有樹脂層（Ａ）上に感光性無機粉体含有樹脂層（Ｂ−１）の表面が当接されるように転写フィルム(ii)を重ね合わせ、加熱ローラにて熱圧着した。圧着条件としては、加熱ローラの表面温度を１２０℃、ロール圧を４ｋｇ／ｃｍ、加熱ローラの移動速度を０．５ｍ／分とした。これにより、透明ガラス基板の表面に樹脂層（Ａ）、樹脂層（Ｂ−１）および支持フィルムが密着した状態となった。
【０１４５】
（５）感光性無機粉体含有樹脂層（Ａ）の露光工程
透明ガラス基板に当接した感光性無機粉体含有樹脂層（Ａ）に対して、露光用マスク（透光部／遮光部＝１５０μｍ／３００μｍのストライプパターン）を介して、透明ガラス基板面側から、超高圧水銀灯を用いてｉ線（波長３６５ｎｍの紫外線）を照射した。照射量は２００ｍＪ／ｃｍ2とした。
【０１４６】
（６）感光性無機粉体含有樹脂層（Ｂ−１）の露光工程
感光性無機粉体含有樹脂層（Ａ）上の感光性無機粉体含有樹脂層（Ｂ−１）に対して、露光用マスク（透光部／遮光部＝５０μｍ／５０μｍ／５０μｍ／３００μｍの繰り返しストライプパターン）を介して、支持フィルム面側から、超高圧水銀灯を用いてｉ線（波長３６５ｎｍの紫外線）を照射した。照射量は４００ｍＪ／ｃｍ2とした。
【０１４７】
（７）現像工程
樹脂層（Ｂ−１）から支持フィルムを剥離した後、露光処理された樹脂層（Ｂ−１）および樹脂層（Ａ）に対して、現像液として０．５質量％の炭酸ナトリウム水溶液（３０℃）を用いたシャワー法による現像処理を６０秒間行った。これにより、紫外線が照射されていない未硬化の樹脂層（Ｂ−１）および樹脂層（Ａ）が除去され、透明ガラス基板上に形成された樹脂層（Ａ）のパターンと、該樹脂層（Ａ）のパターン上に形成された樹脂層（Ｂ−１）のパターンとを得た。
【０１４８】
（８）焼成工程
樹脂層（Ａ）のパターン上に樹脂層（Ｂ−１）のパターンが形成された透明ガラス基板を、焼成炉内で５５０℃の温度雰囲気下で３０分間焼成処理を行った。これにより、透明ガラス基板の表面にパターン幅１５０μｍ、厚み１μｍのブラックマトリックスが形成され、さらに、該ブラックマトリックス上にパターン幅５０μｍ、高さ５μｍの電極パターンが形成された、スペース幅３００μｍを有するパネル材料を得ることができた。
【０１４９】
〔実施例２〕
（３）転写フィルムの製造
実施例１で作製した、転写フィルム(i)の感光性無機粉体含有樹脂層（Ａ）と、転写フ
ィルム(ii)の感光性無機粉体含有樹脂層（Ｂ−１）とを、各々の層表面が当接されるように重ね合わせ、加熱ローラにて熱圧着した。これにより、支持フィルム上に樹脂層（Ｂ−１）と樹脂層（Ａ）との積層膜が形成された、本発明の転写フィルム（以下「転写フィルム(iii)」という）を得た。圧着条件としては、加熱ローラの表面温度を１２０℃、ロー
ル圧を４ｋｇ／ｃｍ、加熱ローラの移動速度を０．５ｍ／分とした。
【０１５０】
（４）フィルムの転写工程
転写フィルム(iii)の樹脂層（Ａ）側の支持フィルムを剥離した後、６インチパネル用
の透明ガラス基板の表面に、該樹脂層（Ａ）の表面が当接されるように該転写フィルム(iii)を重ね合わせ、加熱ローラにて熱圧着した。圧着条件としては、加熱ローラの表面温
度を１２０℃、ロール圧を４ｋｇ／ｃｍ、加熱ローラの移動速度を０．５ｍ／分とした。これにより、透明ガラス基板の表面に樹脂層（Ａ）、樹脂層（Ｂ−１）および支持フィルムが密着した状態となった。
【０１５１】
その後は実施例１と同様にして、樹脂層（Ａ）および樹脂層（Ｂ−１）の露光工程、現像工程および焼成工程を行った。これにより、透明ガラス基板の表面にパターン幅１５０μｍ、厚み１μｍのブラックマトリックスが形成され、さらに、該ブラックマトリックス上にパターン幅５０μｍ、高さ５μｍの電極パターンが形成された、スペース幅３００μｍを有するパネル材料を得ることができた。
【０１５２】
〔実施例３〕
（１）非感光性無機粉体含有樹脂組成物Ｃの調製
無機粉体（ａ’）として、比表面積０．５ｍ2／ｇ、平均粒径２．３μｍの銀粉体１０
０部、平均粒径３μｍのＢｉ2Ｏ3−Ｂ2Ｏ3−ＳｉＯ2系ガラスフリット（不定形、軟化点
５２０℃）３部、結着樹脂（ｂ’）としてベンジルメタクリレート／ｎ−ブチルメタクリレート／２−ヒドロキシプロピルメタクリレート／コハク酸モノ（２−メタクリロイロキシエチル）／メタクリル酸＝３０／２０／２０／２０／１０（質量％）共重合体（ＫＯＨｍｇ／ｇ＝１１４、Ｍｗ＝１００，０００）３０部、その他任意成分として、トリメチロールプロパントリアクリレート１０部、オレイン酸１部、および溶剤（ｅ’）としてプロピレングリコールモノメチルエーテル１５０部をビーズミルで混練りした。次いで、得られた混練物をステンレスメッシュ（４００メッシュ、３８μｍ径）でフィルタリングすることにより、電極パターン用の非感光性無機粉体含有樹脂組成物Ｃを得た。
【０１５３】
（２）レジスト組成物Ｂ−２の調製
結着樹脂（ｂ”）としてベンジルメタクリレート／２−ヒドロキシプロピルメタクリレート／メタクリル酸＝６０／２０／２０（質量％）共重合体（ＫＯＨｍｇ／ｇ＝１３０、Ｍｗ＝３５，０００）６０部、光重合性モノマー（ｃ”）としてトリメチロールプロパントリアクリレート４０部、光重合開始剤（ｄ”）として２−ベンジル−２−ジメチルアミノ−１−（４−モルフォリノフェニル）−ブタン−１−オン５部、および溶剤（ｅ”）としてプロピレングリコールモノメチルエーテル１５０部を混合攪拌した。次いで、得られ
た混練物をカートリッジフィルター（２μｍ径）でフィルタリングすることにより、レジスト組成物Ｂ−２を得た。
【０１５４】
（３）転写フィルムの製造
上記（１）で調製した組成物Ｃを、予め離型処理したＰＥＴフィルムよりなる支持フィルム（幅２００ｍｍ、長さ３０ｍ、厚さ３８μｍ）上にロールコータを用いて塗布し、塗膜を１００℃で５分間乾燥して溶剤を完全に除去した。これにより、支持フィルム上に厚さ１２μｍの非感光性無機粉体含有樹脂層（Ｃ）が形成された転写フィルム(iv)を得た。
【０１５５】
同様に、上記（２）で調製したレジスト組成物Ｂ−２を、予め離型処理したＰＥＴフィルムよりなる支持フィルム（幅２００ｍｍ、長さ３０ｍ、厚さ３８μｍ）上にロールコータを用いて塗布して、塗膜を１００℃で５分間乾燥して溶剤を完全に除去した。これにより、支持フィルム上に厚さ５μｍのレジスト層（Ｂ−２）が形成された転写フィルム(v)
を得た。
【０１５６】
次に、転写フィルム(iv)の非感光性無機粉体含有樹脂層（Ｃ）と、転写フィルム(v)の
レジスト層（Ｂ−２）とを、各々の層表面が当接されるように重ね合わせ、加熱ローラにて熱圧着した。これにより、支持フィルム上にレジスト層（Ｂ−２）と非感光性樹脂層（Ｃ）との積層膜が形成された転写フィルム(vi)を得た。圧着条件としては、加熱ローラの表面温度を１２０℃、ロール圧を４ｋｇ／ｃｍ、加熱ローラの移動速度を０．５ｍ／分とした。
【０１５７】
（４）フィルムの転写工程
実施例１と同様にして、６インチパネル用の透明ガラス基板の表面に、樹脂層（Ａ）の表面が当接されるように転写フィルム(i)を重ね合わせ、加熱ローラにて熱圧着した。圧
着条件としては、加熱ローラの表面温度を１２０℃、ロール圧を４ｋｇ／ｃｍ、加熱ローラの移動速度を０．５ｍ／分とした。熱圧着処理の終了後、支持フィルムを剥離除去した。これにより、透明ガラス基板の表面に樹脂層（Ａ）が転写されて密着した状態となった。
【０１５８】
次いで、転写フィルム(vi)の樹脂層（Ｃ）側の支持フィルムを剥離し、樹脂層（Ａ）上に該樹脂層（Ｃ）の表面が当接されるように該転写フィルム(vi)を重ね合わせ、加熱ローラにて熱圧着した。圧着条件としては、加熱ローラの表面温度を１２０℃、ロール圧を４ｋｇ／ｃｍ、加熱ローラの移動速度を０．５ｍ／分とした。これにより、透明ガラス基板の表面に樹脂層（Ａ）、樹脂層（Ｃ）、レジスト層（Ｂ−２）および支持フィルムが密着した状態となった。
【０１５９】
（５）感光性無機粉体含有樹脂層（Ａ）の露光工程
実施例１と同様に、透明ガラス基板に当接した樹脂層（Ａ）に対して、露光用マスク（透光部／遮光部＝１５０μｍ／３００μｍのストライプパターン）を介して、透明ガラス基板面側から、超高圧水銀灯を用いてｉ線（波長３６５ｎｍの紫外線）を照射した。照射量は２００ｍＪ／ｃｍ2とした。
【０１６０】
（６）レジスト層（Ｂ−２）の露光工程
樹脂層（Ａ）および樹脂層（Ｃ）上に形成されたレジスト層（Ｂ−２）に対して、露光用マスク（透光部／遮光部＝５０μｍ／５０μｍ／５０μｍ／３００μｍの繰り返しストライプパターン）を介して、支持フィルム面側から、超高圧水銀灯を用いてｉ線（波長３６５ｎｍの紫外線）を照射した。照射量は４００ｍＪ／ｃｍ2とした。
【０１６１】
（７）現像・エッチング工程
レジスト層（Ｂ−２）から支持フィルムを剥離した後、露光処理されたレジスト層（Ｂ−２）に対して、現像液として０．５質量％の炭酸ナトリウム水溶液（３０℃）を用いたシャワー法による現像処理を３０秒間行った。これにより、紫外線が照射されていない未硬化のレジスト層（Ｂ−２）が除去され、レジスト層（Ｂ−２）のパターンを得た。
【０１６２】
上記の工程に連続して、樹脂層（Ｃ）に対して、０．５質量％の炭酸ナトリウム水溶液（３０℃）をエッチング液とするシャワー法によるエッチング処理を４０秒間行った。これにより、レジスト層（Ｂ−２）のパターンに対応する樹脂層（Ｃ）のパターンを得た。
【０１６３】
さらに連続して、露光処理された樹脂層（Ａ）に対して、０．５質量％の炭酸ナトリウム水溶液（３０℃）を現像液とするシャワー法による現像処理を２０秒間行った。これにより、紫外線が照射されていない未硬化の樹脂層（Ａ）が除去され、樹脂層（Ａ）のパターンと、該樹脂層（Ａ）のパターン上に形成された樹脂層（Ｃ）のパターンとを得た。
【０１６４】
（８）焼成工程
樹脂層（Ａ）のパターンおよび樹脂層（Ｃ）のパターンが形成された透明ガラス基板を、焼成炉内で５５０℃の温度雰囲気下で３０分間焼成処理を行った。これにより、透明ガラス基板の表面にパターン幅１５０μｍ、厚み１μｍのブラックマトリックスが形成され、該ブラックマトリックス上にパターン幅５０μｍ、高さ５μｍの電極パターンが形成された、スペース幅３００μｍを有するパネル材料を得ることができた。
【０１６５】
〔実施例４〕
（３）転写フィルムの製造
実施例３で作製した転写フィルム(vi)の樹脂層（Ｃ）側の支持フィルムを剥離し、該転写フィルム(vi)の樹脂層（Ｃ）と、実施例１で作製した転写フィルム(i)の樹脂層（Ａ）
とを、各々の層表面が当接されるように重ね合わせ、加熱ローラにて熱圧着した。これにより、支持フィルム上にレジスト層（Ｂ−２）、非感光性無機粉体含有樹脂層（Ｃ）および感光性無機粉体含有樹脂層（Ａ）の積層膜が形成された、本発明の転写フィルム（以下「転写フィルム(vii)」という）を得た。圧着条件としては、加熱ローラの表面温度を１
２０℃、ロール圧を４ｋｇ／ｃｍ、加熱ローラの移動速度を０．５ｍ／分とした。
【０１６６】
（４）フィルムの転写工程
転写フィルム(vii)の樹脂層（Ａ）側の支持フィルムを剥離し、６インチパネル用の透
明ガラス基板の表面に、該樹脂層（Ａ）の表面が当接されるように該転写フィルム(vii)
を重ね合わせ、加熱ローラにて熱圧着した。圧着条件としては、加熱ローラの表面温度を１２０℃、ロール圧を４ｋｇ／ｃｍ、加熱ローラの移動速度を０．５ｍ／分とした。これにより、透明ガラス基板の表面に樹脂層（Ａ）、樹脂層（Ｃ）、レジスト層（Ｂ−２）および支持フィルムが密着した状態となった。
【０１６７】
その後は実施例３と同様にして、樹脂層（Ａ）およびレジスト層（Ｂ−２）の露光工程、レジスト層（Ｂ−２）の現像工程、樹脂層（Ｃ）のエッチング工程、樹脂層（Ａ）の現像工程、および焼成工程を行った。これにより、透明ガラス基板の表面にパターン幅１５０μｍ、厚み１μｍのブラックマトリックスが形成され、さらに、該ブラックマトリックス上にパターン幅５０μｍ、高さ５μｍの電極パターンが形成された、スペース幅３００μｍを有するパネル材料を得ることができた。
【図面の簡単な説明】
【０１６８】
【図１】交流型プラズマディスプレイパネルの断面形状を示す模式図である。
【符号の説明】
【０１６９】
１０１  ガラス基板
１０２  ガラス基板
１０３  背面隔壁
１０４  透明電極
１０５  バス電極
１０６  アドレス電極
１０７  蛍光物質
１０８  誘電体層
１０９  誘電体層
１１０  保護層
１１１  前面隔壁
【図１】
2007265654.tif 000004